(57)【要約】      （修正有）【課題】市場で入手できる同質の繊維製品より優れた機械特性を有する一方、熱安定性が７００〜１０００℃の間で調整可能な繊維製品及び繊維製品の製造方法を提供する。【解決手段】表面改質ガラス繊維１であって、第１ガラス繊維材料から成る芯３と、芯を鞘状の方法で完全に囲む表面層５とを備える。表面層は、芯と比較して高い二酸化ケイ素の割合及び高い多孔度を有する。また、この繊維等を用いた不織布。【選択図】図１
2018150224.tif 000002
【特許請求の範囲】
【請求項１】
表面改質ガラス繊維であって、
第１ガラス繊維材料の芯と、
前記芯を鞘状の方法で完全に取り囲む表面層と、
を備え、
前記表面層は、前記芯と比較して高い二酸化ケイ素の割合及び高い多孔度を有する表面改質ガラス繊維。
【請求項２】
請求項１に記載の表面改質ガラス繊維であって、
前記芯の前記第１ガラス繊維材料は、Ｅガラス、水ガラス又はＡガラスを備える表面改質ガラス繊維。
【請求項３】
請求項１又は２に記載の表面改質ガラス繊維であって、
前記芯は、少なくとも５２％の二酸化ケイ素の割合を有する表面改質ガラス繊維。
【請求項４】
請求項１乃至３の少なくとも１項に記載の表面改質ガラス繊維であって、
前記表面層は、最大９６％の二酸化ケイ素の割合を有する表面改質ガラス繊維。
【請求項５】
請求項１乃至３の少なくとも１項に記載の表面改質ガラス繊維であって、
前記芯は、少なくとも０．５μｍの芯径を有し、前記表面層は、少なくとも０．５μｍの厚さを有する表面改質ガラス繊維。
【請求項６】
不織繊維複合構造であって、
請求項１乃至５の少なくとも１項に記載の表面改質ガラス繊維から成る第１不織繊維層と、
第２ガラス繊維材料から成る第２不織繊維層と、
を備え、
前記第２不織繊維層は、前記第１不織繊維層の上に積層され、
前記第２ガラス繊維材料は、Ｅガラス、水ガラス又はＡガラスを備える不織繊維複合構造。
【請求項７】
請求項６に記載の不織繊維複合構造であって、さらに
第３不織繊維層を備え、
前記第３不織繊維層は、前記第２不織繊維層と等しく、前記第２及び第３不織繊維層は、サンドイッチ状となるように前記第１不織繊維層を挟む囲む不織繊維複合構造。
【請求項８】
表面改質ガラス繊維構造の製造方法であって、
前記ガラス繊維構造は、前駆体繊維又は縫われた前駆体繊維から成る不織繊維層であって、前記ガラス繊維構造は、Ｅガラス、水ガラス又はＡガラスを備える第１ガラス繊維材料から成り、
前記方法は、所定の時間、所定の周辺温度、及び所定の酸濃度で所定の酸性溶液による処理を経て、特に前記所定の酸性溶液に浸すことにより、前記ガラス繊維構造を浸出させる工程を備える方法。
【請求項９】
請求項８に記載の方法であって、
前記所定の酸性溶液は、ギ酸又は塩酸又は硫酸の水溶液を備える方法。
【請求項１０】
請求項８又は９に記載の方法であって、
前記酸性溶液の前記温度は、周辺温度と１００℃との間である方法。
【請求項１１】
請求項８乃至１０の少なくとも１項に記載の方法であって、
前記所定の時間は、３分乃至３時間である方法。
【請求項１２】
請求項８乃至１１の少なくとも１項に記載の方法であって、
前記酸性溶液の前記酸濃度は、１モルと３モルの間である方法。
【請求項１３】
不織繊維複合構造の製造方法であって、
請求項８乃至１２の少なくとも１項に記載の第１不織繊維層を製造し、第２ガラス繊維材料から成る第２不織繊維層を前記第１不織繊維層上に貼り付ける工程を備え、
前記第２ガラス繊維材料は、Ｅガラス、水ガラス又はＡガラスを備える方法。
【請求項１４】
請求項１３に記載の不織繊維複合構造の製造方法であって、さらに、
前記第２不織繊維層及び第３不織繊維層がサンドイッチ状の方法で前記第１不織繊維層を挟むような方法により、前記第３不織繊維層を前記第１不織繊維層上に貼り付ける工程を備え、
前記第３不織繊維層は、前記第２不織繊維層と等しい方法。
【請求項１５】
請求項８乃至１２の少なくとも１項に記載の方法を用いて製造された表面改質ガラス繊維。
【発明の詳細な説明】
【技術分野】
【０００１】
本発明は、複合芯鞘型構造を有する表面改質ガラス繊維及び当該タイプの繊維の製造方法に関する。
【０００２】
（先行技術）
防音及び断熱の分野において、様々な繊維タイプが知られている。以下、いくつかの例を示す。
【０００３】
（ガラス繊維）
ガラス繊維は、非晶構造を有し、分子配向を持たない無機繊維である。その構造のため、ガラス繊維は等方性特性を有する。ケイ素と酸素間の共有結合のため、ガラス繊維は高い硬度を有する。その組成によって、ガラス繊維は、様々なタイプに分類される。少し例を挙げるだけでも、Ｅガラス、Ｒガラス、Ｓ−２ガラス、Ｃガラス、Ｄガラス及びＡＲガラスがある。これらのガラスタイプの各々は、特別な特性により特徴付けられる。Ｅガラス繊維は、典型的に、最も安価な繊維タイプであり、市場シェアの約９０％を占める最も広く普及しているガラス繊維タイプでもある。年間の世界生産は、約５百万トンに達する。ガラス繊維の引張強度は、約３．４ＧＰａで、弾性係数、すなわちｅ係数は、約７５ＧＰａに達する。
【０００４】
（シリケート繊維）
シリケート繊維は、非晶質繊維である。シリケート繊維は、主として二酸化ケイ素、ＳｉＯ2で構成される。シリケート繊維は、２つの異なる処理（ゾルゲル乾式法又は浸出）を用いて作られる。ゾルゲル法は、乾式紡糸処理であり、繊維はゲルのフィラメント内で直接紡がれ、乾燥させられる。ゲルは、概ね、オルガノシラン（例えば、ＴＥＯＳ）の重合を経て得られる。シリケート繊維は、ガラス繊維前駆体から浸出法を経て得られる。ＳｉＯ2の割合は、ガラス繊維前駆体の５２％及び７０％から増加し、処理の終了時にはガラスの他の酸化物の浸出に起因して９３％を超える。シリケート繊維は、多様な特性を有して市場に提供される。最も手頃な繊維の価格は、１０ユーロ／ｋｇ未満である。シリケート繊維は、非常に低い硬度を有し、最大１０００℃までの温度域で利用される。シリケート繊維は、ガラス繊維よりも高いＳｉＯ2含有量と非晶構造を有する。シリケート繊維は、少なくとも９３％のＳｉＯ2から成り、そのため１０５０℃までのより高い熱安定性を有する。セラミック繊維、バサルト繊維、石英繊維、ガラス繊維及び他の無機繊維のような他の繊維と比較して、シリケート繊維は、約０．３５ＧＰａのより低い引張強度を有する。
【０００５】
（セラミック繊維)
セラミック繊維は、多結晶の無機材料から成る繊維である。セラミック繊維の熱安定性は、１６００℃に達する。セラミック繊維は、酸化物及び非酸化物グループに分けられる。酸化物繊維は、主として酸化アルミニウムから成る。ＳｉＯ2又はＺｒＯ2は、添加剤として利用される。炭化ケイ素は、非酸化物繊維の基本材料である。添加剤は、酸素、チタニウム、ジルコニウム及びアルミニウムである。酸化物繊維のｅ係数が１５０ＧＰａと３７０ＧＰａの間であるのに対して、非酸化物繊維のｅ係数は１８０ＧＰａと４２０ＧＰａの間である。酸化物繊維の引張強度が１．７ＧＰａと３．５ＧＰａの間である一方、非酸化物繊維は２．５ＧＰａと４．０ＧＰａの間である。セラミック繊維は１６００℃まで安定しているが、非常に高価である。加えて、セラミック繊維は、熱応力及び機械的応力が小さい場合である１０００℃未満の温度では利用されない。さらに、この繊維は健康を害すると見なされており、ＥＵ化学物質規則ＲＥＡＣＨ（化学物質の登録、評価、認可及び制限に関する規則）の付属書ＸＩＶ（認可の対象となる物質）に含まれる候補リストに含まれている。
【０００６】
（バサルト繊維）
バサルト繊維は、玄武岩の細い繊維で構成される。バサルト繊維は、約１４００（＋／−５０）℃の液体溶融バサルト塊から成る。その成分は、ＳｉＯ2、Ａｌ2Ｏ3、ＣａＯ、ＭｇＯ及び他の酸化物である。バサルト繊維は、良好な化学安定性及び９０〜１１０ＧＰａの係数で３．７ＧＰａの引張強度を有する。熱安定性は、約７００℃である。この繊維の価格は、２．５ユーロ／ｋｇと４ユーロ／ｋｇの間である。
【０００７】
（石英繊維）
石英繊維は、９９．９９％、非晶質ＳｉＯ2で構成される。石英繊維は、シリケート繊維より高い耐熱性及び耐酸性を有する。石英繊維は、３．２〜３．６ＧＰａの引張強度及び７６〜７８ＧＰａのｅ係数を有する。その価格（ｋｇ当たり８００ユーロ）は、シリケート繊維の価格に比べ、極めて高い。長期的な温度安定性は、約１２００℃である。
【０００８】
繊維の種類は、通常、所望の温度安定性に応じて選択及び／又は製造される。Ｅガラス繊維は、６００℃までの温度に対して典型的に選択される。その他に、ＥＣＲガラス繊維は５５０℃までの温度に対して選択され、シリケート繊維は１０００℃までの温度に対して、セラミック繊維はこの範囲を越えて、１６００℃までの温度に対して選択される。
【０００９】
（先行技術の問題点）
しかし、上述された繊維の種類は、それぞれ異なる問題点を有する。この問題点は、繊維の一般的な環境特性により、処理の状況により、又は経済的側面により生じ得る。
【００１０】
セラミック繊維は、結晶性であり、そのため生分解性ではない。従って、明白な発がん性はないとしても、潜在的に健康に害がある。
【００１１】
シリケート繊維及び／又は石英繊維は、溶融紡糸を経て製造できる。この方法では、単一フィラメント毎に、少しも気泡や結晶中心等がない超高純度ＳｉＯ2の傷のないバーが必要である。個々のバーは、直接加熱されなければならない。この理由から、処理は極めて高価で複雑である。これらの繊維は、レードーム及び光学的な光伝達にのみ利用される。
【００１２】
シリケート繊維の乾式紡糸／ゾルゲル法の処理においては、有害なオルトケイ酸テトラエチル、ＴＥＯＳ、が利用される。加えて、制御された方法で、重縮合を実行しなければならない。利用される化学物質のため、方法は複雑で非常に高価である。価格は明らかに１０ユーロ／ｋｇを超える。得られる繊維は平均的の機械特性を有する。
【００１３】
浸出法によるシリケート繊維は、ガラス繊維前駆体から得られる。ガラス繊維は、最初は５２％と７０％の間のＳｉＯ2重量パーセントを有し、処理の最後にはそのＳｉＯ2の割合は９３％より高くなる。繊維は、その本来の硬度の大部分を失い（３．４ＧＰａから約０．３５ＧＰａまで）、価格はその特性の割には非常に高い（１０ユーロ／ｋｇを超える）。
【００１４】
（発明の目的）
上記で説明された技術水準における課題を考慮し、本発明の目的は、説明された繊維の代わりに、市場で入手できる同質の繊維製品より優れた機械特性を有する一方、熱安定性が７００〜１０００℃の間で調整可能な繊維製品及び繊維製品の製造方法を提供することである。これに関連して、より単純な製造工程を実現し、説明された既存の先行技術による問題点を最小限まで減らされるであろう。さらに、このような断熱製品の製造費も、大幅に低減されるべきである。
発明の説明
【００１５】
本発明は、表面改質ガラス繊維を提供する。表面改質ガラス繊維は、第１ガラス繊維材料から成る芯と、芯を鞘状の方法で完全に囲む表面層とを備える。表面層は、芯と比較して高い二酸化ケイ素の割合及び高い多孔度を有する。
【００１６】
これに関連して、芯の第１ガラス繊維材料は、Ｅガラス、水ガラス又はＡガラスを備え得る。
【００１７】
芯は、約５２％の二酸化ケイ素の割合を有し得る。
【００１８】
表面層は、最大９６％の二酸化ケイ素の割合を有し得る。
【００１９】
その結果、芯は、少なくとも０．５μｍの芯径を有し得る。表面層も、少なくとも０．５μｍの厚さを有し得る。
【００２０】
本発明は、表面改質ガラス繊維構造の製造方法を提供する。ガラス繊維構造は、前駆体繊維又は縫われた前駆体繊維から成る不織繊維層である。ガラス繊維構造は、Ｅガラス、水ガラス又はＡガラスを備える第１ガラス繊維材料から成る。方法は、所定の時間、所定の周辺温度、及び所定の酸濃度で所定の酸性溶液による処理を経て、特に所定の酸性溶液に浸すことにより、ガラス繊維構造を浸出させる工程を備える。
【００２１】
前述の方法が用いられことで、表面改質ガラス繊維構造が、未処理のガラス繊維構造、すなわち前駆体繊維又は不織繊維層に由来するのは明白である。従って、前駆体繊維及び／又は編まれた前駆体繊維から成る不織繊維層は、それぞれ方法に対する根源となる要素である。
【００２２】
この方法における原要素である、前駆体繊維又は前駆体繊維から成る不織繊維層／不織繊維パッドは、概ねこの方法の一部と同様に処理される。これは、以下の工程の説明が、前駆体繊維と同様に、あらかじめすでに不織繊維層へ編まれた複数の前駆体繊維との、両者に適用できるためである。市販の繊維、例えば、広く普及し費用対効果の高いＥガラス繊維だけでなく、より希少な水ガラス又はＡガラス繊維も、前駆体繊維として利用され得る。この方法の一部では、前駆体繊維の表面、すなわち原繊維の表面及び／又は不織繊維層の前駆体繊維の表面は、不完全浸出を経て改質される。この方法を用いて得られる表面が変化した繊維の表面層、すなわち表面は、大部分、二酸化ケイ素ＳｉＯ2から成る。ただし、不完全浸出処理によって、前駆体繊維の芯又は内側領域を未変化のままである。これは、芯が基本的に非浸出／未処理の本来の原料、すなわち例えば、未改質のＥガラス繊維材料又は未変化の水ガラス又はＡガラス繊維材料から成るためである。当該方法で形成された表面改質繊維は、二成分繊維又は複合繊維とも呼ぶことができる。芯は、第１の内側成分であり、芯を完全に囲む改質された鞘状の表面層は、第２の外側成分である。
【００２３】
繊維の芯は、上述の方法で浸出されない。そのため、結果として、表面改質ガラス繊維は、より良好な機械特性を有することになる。さらに、繊維の芯は、浸出がなく密なままで、多孔質にはならない。それ故、結果として生じる複合繊維の温度暴露の場合の縮小をかなり制限することができる。
【００２４】
一方、鞘層又は鞘とも呼ばれ得る芯を完全に囲む改質表面層は、前記芯と比較してしっかりと浸出される。ＳｉＯ2のかなりの多くの割合が当該層に存在する。変化表面層は、浸出されるため多孔質となる。改質表面層のこれらの孔は、熱応力の衝撃下でのみ閉じ得るため、芯に対する熱保護が実現される。
【００２５】
表面改質ガラス繊維の更なる利点は、より低い熱抵抗を有する酸化物が浸出中に鞘層から除去されるため、原料に関し、これら繊維のガラス転移温度が上昇することである。これは、繊維の熱安定性又はガラス転移温度を減少させる特定の酸化物が、それ故、鞘層から除去され得ることを意味している。例としては、Ｂ2Ｏ3、ＣａＯ、ＭｇＯ、Ｋ2Ｏ、Ｎａ2Ｏ等である。
【００２６】
この方法において、所定の酸性溶液は、ギ酸又は塩酸又は硫酸の水溶液を含み得る。
【００２７】
一般に、ＳｉＯ2が化学的耐性を示す酸、例えばシュウ酸、硝酸、リン酸、酢酸も浸出に利用できる。所望の浸出程度で浸出されることにより、その結果、ＳｉＯ2の割合の値を５２％まで最高で約９６％まで増加させる。
【００２８】
この方法のパラメータは、原料の所望の繊維の種類及び所望の浸出程度によって調整され得る。特にこの方法に対する酸性溶液の温度は、大気温度と１００℃との間となり得る。さらに高い温度も還流によって実現され得る。このような場合には、水の気化と再液化がなされる。Ｈ2ＳＯ4の濃度勾配が浸出タンク内で生じる。これに関連して、浸出の反応時間、すなわち所定の時間は、この方法において３分乃至３時間となり得る。同様に、この方法における酸性溶液の酸濃度は、０．５モルと６モルの間、特に１モルと３モルの間となり得る。
【００２９】
加えて、編まれた化合物構造の巻回物の浸出は、コーティングを使用しないで可能である。不織繊維材料に関しては、特に個々の繊維が不織繊維材料に成る前に浸出されるのではなく、浸出に先立つ形成及び製造条件においてすでに所望の最終製品に近いものとなっている不織繊維材料が直接浸出されるという点でさらに有利である。
【００３０】
同様に、不織繊維複合構造の製造方法が提供される。この方法は上述のようの第１不織繊維層を製造し、第２ガラス繊維材料から成る第２不織繊維層を第１不織繊維層上に貼り付ける工程を備える。第２ガラス繊維材料は、Ｅガラス、水ガラス又はＡガラスを備える。
【００３１】
従って、少なくとも２つの不織繊維層／不織布材料パッドからなる少なくとも部分的な処理がなされた不織繊維複合構造が形成される。これら２つの内、他の１つが未処理であるのに対し、１つの不織繊維層は先に浸出される。
【００３２】
さらに、不織繊維複合構造の製造方法は、第２不織繊維層及び第３不織繊維層がサンドイッチ状に第１不織繊維層を挟むような方法で、第３不織繊維層を第１不織繊維層上に貼り付ける工程を備え得る。第３不織繊維層は、第２不織繊維層と同一である。
【００３３】
これにより、高温の不織繊維の製造中における製造工程を少なくすることができる。不織繊維複合構造は、芯及び鞘層で構成される構造を有し得る。芯及び鞘層は、例えば、複合不織繊維層／市販の繊維から成る不織布材料パッド／複合不織繊維層からなる３層のサンドイッチ状の方法、又は、その厚さの半分まで複合繊維を備えるのみのどちらかで、それぞれ系統的に浸出されて形成される。
【図面の簡単な説明】
【００３４】
【図１】表面改質繊維の模式図を示す。
【図２】浸出された表面改質Ｅガラス繊維及び図１の表面改質繊維の模式図を示す。
【図３】サンドイッチ構造の表面改質繊維を有する不織繊維複合構造の模式図を示す。
【図４】表面改質繊維を有する不織繊維複合構造の模式図を示す。
【発明を実施するための形態】
【００３５】
図１は、本発明に係る表面改質繊維１の模式図を示す。前駆体ガラス繊維構造（ここでは、たとえばＥガラス繊維、水ガラス繊維、又は、Ａガラス繊維などのガラス繊維）に基づき、表面改質繊維１は不完全浸出を用いて形成された。これに関連して、表面改質繊維１は、２つの成分、すなわち、改質表面層５、及び、未処理で非浸出の原繊維と関連する不可欠な未変化の芯３を備える。繊維の不完全浸出も当該処理において実施される。この結果、しっかりと浸出される繊維の表面層５と浸出されないその芯３の間の浸出勾配が実現され得る。
【００３６】
浸出のために、ガラス繊維は酸性溶液で処理、すなわち、通常は前記溶液に浸される。ギ酸、塩酸又は硫酸が、それぞれこの目的のための水溶液で利用できる。
【００３７】
前駆体ガラス繊維は、選択された酸性溶液に定義された方法で浸される。酸性溶液の温度は、そのため、大気温度と１００℃との間で適切に設定されうる。さらに、当該処理における反応時間は、３分と３時間の間で変更しうる。温度、酸性タイプ、酸濃度、例えば１モルと３モルの間、及び反応時間に基づき、浸出処理の進行が制御される。浸出処理のゴールは、すでに示したように、芯と鞘層の間の二酸化ケイ素勾配を実現することである。芯と鞘層の間の最大勾配は、ベース繊維が５２％のＳｉＯ2の割合を有し、最大限浸出された繊維が約９６％のＳｉＯ2の割合を有するように、４２％±３％の最大量を有し得る。
【００３８】
図２は、本発明に係る繊維の芯鞘型構造の例を示す。図２は、不完全な、すなわち部分的な浸出処理にさらされた、すなわち、定義された方法で酸性溶液に浸された複数のＥガラス繊維を示す。典型的な値は、例えば、５０℃の温度、２４時間を超える３モルのＨ2ＳＯ4である。Ｅガラス繊維は、参照符号７で表示される。個々の処理繊維７間の差異はここでは考慮されない。従って、個々の処理繊維７は、概して等しく見なされる。個々の処理された、すなわち表面改質された繊維７は、９μｍの平均径Ｄ‘を有する。説明のため、図２の中央には、図１で示された繊維１がその芯３及びその鞘層５と共に含まれている。繊維１は、写真のように表示された処理繊維７の平均径Ｄ‘に対応する径Ｄを有する。処理繊維の２つ成分、すなわち芯と各鞘層、すなわち原料の浸出が生じた領域と、の間の区別は、繊維７の精密な図で明確に理解できる。
【００３９】
芯３が前駆体繊維１の本来の特性を維持するのに対して、鞘層５は、高いケイ素の割合及び同時に、より高い多孔度を有する。これに関連して、芯３は、密で通気性のない構造を特徴とする。繊維の多孔度は、浸出に起因するその重量の減少に同等に作用する。
【００４０】
従って、繊維の多孔度は、浸出された酸化物の質量の減少と同等である。
【００４１】
芯３は、その結果、従来どおり、例えばＥ係数、引張強度、など、原繊維の優れた機械特性を有する。これに関連して、原料、すなわち繊維の処理中に改質されていない芯３と同様に前駆体繊維は、当然、低い熱安定性を有し得る。ただし、芯３は、鞘層５により保護されている。当該鞘層５は、処理のためより高い温度安定性を有する。それ故に、改質繊維構造１全体も、芯３、すなわち原繊維も含まれる、よりも高い温度耐性を有する。熱抵抗及び機械特性は、鞘の厚さと芯の径の間の割合次第である。
【００４２】
当該芯鞘型構造は、図３及び図４に示されているような不織繊維複合構造にも拡張できる。すでに示されているように、不織繊維層の処理は、個々の繊維の処理と同様な方法で行われる。当該処理において、不織繊維層全体がその後、定義された処理パラメータで定義された酸性溶液に浸されるよりも先に、まず、個々の繊維が不織繊維層／不織布材料パッドに編まれる。
【００４３】
図３は、処理複合繊維２１から成る第１温度安定外側不織繊維層及び処理複合繊維２３から成る第２温度安定外側不織繊維層によるサンドイッチ構造２０を示す。典型的に、２つの不織繊維層２１及び２３は、等しく、そして、図１及び図２に基づいて示されたような等しい処理複合繊維によってそれぞれ構成される。説明の目的のためのみに存在する拡大図において、すでに図１及び図２に基づき説明された繊維１は、不織布材料パッドを示すための図３の右側において互いに隣り合うように示されている。従って、図３の不織繊維層２３及び不織繊維層２１もまた、繊維１から成るから不織布材料パッドに相当し得る。図３で例示的に示された構造において、２つの不織繊維層２１及び２３は、更なる不織繊維層２２を直接挟む。ただし、不織繊維層２２は、未処理の繊維を備えるのみ、すなわち１つの成分のみである。内層２２は、例えば、基本的に未処理のＥガラスから成る。当該内層２２は、例えば、最大６００乃至７００℃の温度安定性を有し得る。一方、それぞれ処理複合繊維から成る２つの不織繊維層２１及び２３は、内層２２より高い温度安定性を有する。前記温度安定性は、典型的には７００〜１０００℃であり得る。従って、図３に示されるサンドイッチ構造の外層２１及び２３により、より高い温度安定性が提供できる。同時に、その構造により、内層２２の繊維の良好な機械的硬度特性が保持される。層２１及び２３の厚さは、浸出期間及び未処理の繊維径に基づき選択できる。それらの厚さは、典型的には同一であり得る。内層２２を外層の厚さと著しく異なる厚さとなるように構成することが同様に可能であることは明白である。
【００４４】
基本的に熱応力が絶縁構造の一面にのみ生じる絶縁領域において頻繁に貼付される。このような「一面の」熱応力の場合、図４に示すように、残り部分を未処理のまま、不織布材料製品の、すなわち絶縁構造の半分のみに７００〜１０００℃の温度安定性を備えることも同様に可能である。図４は、２つの層を備える絶縁構造／不織布材料製品３０を示す。これは、処理繊維の不織繊維層２５及び前記不織繊維層とは異なる未処理の不織繊維層２７である。図３と同様、複合不織繊維層２５は、図１及び図２に基づいて説明されているような処理複合繊維から形成される。これに関連して、不織繊維層２５は、また、典型的に図３の不織繊維層２１及び２３と一致する。従って、不織繊維層２５は、７００〜１０００℃の温度安定性を有し得る。図４に表示されているように、不織繊維層２７は、長手方向に切断される図３のサンドイッチ構造と同様な方法で、不織繊維層２５の上に設けられる。不織繊維層２７は、図３の不織繊維層２２と同一の温度特性を有し得る。そのため、処理複合不織繊維層２５を備える構造３０の面が絶縁される対象物に面するように配置される一方、未処理の繊維から成る不織繊維層２７を有する構造３０の面は、絶縁される対象物から離れた面に配置されることは明白である。
【００４５】
本発明により提供される表面改質繊維及び／又は不織繊維層は、貼付強度に応じて、約７００℃から１０００℃までの高温域における断熱に特に適している。定義された引張力及び定義された弾性係数、又は一般に繊維製品のより高い硬度及び／又は安定性が要求される。高温領域、特に自動車産業、航空宇宙産業の分野において、熱音響システムの分野における特殊な要求と同様に流体エンジニアリングにおいて、潜在的使用が見られる。自動車産業におけるコモンレールディーゼルへの適用は、８００〜９００℃の温度域にある。７５０℃の温度耐性を有するＥＣＲガラス繊維は、この適用構成においては、過小寸法で、１０００℃の温度耐性を有するシリケート繊維は、過大寸法で高価過ぎる。ここで、本発明に記載されている製品は、最適な解決手段を提供する。加えて、同時に繊維、特にガラス繊維の製造者である必要はなく、非常に温度的に安定した繊維及び製品を提供できる利点を併せ持つ。
【図１】
2018150224.tif 000003
【図２】
2018150224.tif 000004
【図３】
2018150224.tif 000005
【図４】
2018150224.tif 000006
【外国語明細書】
2018150224.tif 000007
2018150224.tif 000008
2018150224.tif 000009
2018150224.tif 000010
2018150224.tif 000011
2018150224.tif 000012
2018150224.tif 000013
2018150224.tif 000014
2018150224.tif 000015
2018150224.tif 000016
2018150224.tif 000017
2018150224.tif 000018
2018150224.tif 000019
2018150224.tif 000020
【図１】
2018150224.tif 000021
【図２】
2018150224.tif 000022
【図３】
2018150224.tif 000023
【図４】
2018150224.tif 000024